(57)【要約】【課題】スペーサの側面における帯電を速やかに除去し、例えば、スペーサの近傍において、平行な電界が曲げられ、電子ビーム軌道が湾曲するといった現象の発生を効果的に抑制することができる構造を有する平面型表示装置を提供する。【解決手段】複数の電子放出領域ＥＡが設けられたカソードパネルＣＰと、蛍光体層２２及びアノード電極２４が設けられたアノードパネルＡＰとが、それらの周縁部で接合され、カソードパネルＣＰとアノードパネルＡＰとの間には、スペーサ４０が、複数、配置されている平面型表示装置において、スペーサ４０とアノードパネルＡＰとの間には高抵抗体層４１が設けられ、カソードパネルＣＰと接触するスペーサ４０の部分には導電体層４２が形成されている。【選択図】  図１
2007095649.tif 000002
【特許請求の範囲】
【請求項１】
複数の電子放出領域が設けられたカソードパネルと、蛍光体層及びアノード電極が設けられたアノードパネルとが、それらの周縁部で接合され、
カソードパネルとアノードパネルとによって挟まれた空間が真空となっており、
カソードパネルとアノードパネルとの間には、スペーサが、複数、配置されている平面型表示装置であって、
スペーサとアノードパネルとの間には高抵抗体層が設けられ、
カソードパネルと接触するスペーサの部分には導電体層が形成されていることを特徴とする平面型表示装置。
【請求項２】
高抵抗体層は、アノード電極と接触するスペーサの部分に形成されていることを特徴とする請求項１に記載の平面型表示装置。
【請求項３】
高抵抗体層は、スペーサが接触するアノードパネルの部分に形成されていることを特徴とする請求項１に記載の平面型表示装置。
【請求項４】
アノード電極は、複数のアノード電極ユニットから構成されており、
アノード電極ユニットとアノード電極ユニットとは前記高抵抗体層によって電気的に接続されていることを特徴とする請求項３に記載の平面型表示装置。
【請求項５】
高抵抗体層は、スペーサの頂面とアノード電極とによって挟まれた高抵抗体部材から成ることを特徴とする請求項１に記載の平面型表示装置。
【請求項６】
高抵抗体層の面積抵抗値は、１×１０-2Ω・ｍ2乃至１×１０5Ω・ｍ2であることを特徴とする請求項１に記載の平面型表示装置。
【請求項７】
高抵抗体層の面積抵抗値は、１Ω・ｍ2乃至１×１０5Ω・ｍ2であることを特徴とする請求項６に記載の平面型表示装置。
【請求項８】
導電体層の面積抵抗値は、１×１０-3Ω・ｍ2以下であることを特徴とする請求項１に記載の平面型表示装置。
【発明の詳細な説明】
【技術分野】
【０００１】
本発明は、平面型表示装置に関する。
【背景技術】
【０００２】
現在主流の陰極線管（ＣＲＴ）に代わる画像表示装置として、平面型（フラットパネル形式）の表示装置が種々検討されている。このような平面型の表示装置として、液晶表示装置（ＬＣＤ）、エレクトロルミネッセンス表示装置（ＥＬＤ）、プラズマ表示装置（ＰＤＰ）を例示することができる。また、電子放出素子を組み込んだ平面型表示装置の開発も進められている。ここで、電子放出素子として、冷陰極電界電子放出素子、金属／絶縁膜／金属型素子（ＭＩＭ素子とも呼ばれる）、表面伝導型電子放出素子が知られており、これらの冷陰極電子源から構成された電子放出素子を組み込んだ平面型表示装置は、高解像度、高輝度のカラー表示、及び、低消費電力の観点から注目を集めている。
【０００３】
冷陰極電界電子放出素子を組み込んだ平面型表示装置である冷陰極電界電子放出表示装置（以下、表示装置と略称する場合がある）は、一般に、２次元マトリクス状に配列された各画素に対応した電子放出領域を有するカソードパネルと、電子放出領域から放出された電子との衝突により励起されて発光する蛍光体層を有するアノードパネルとが、真空層を介して対向配置された構成を有する。電子放出領域には、通常、１又は複数の冷陰極電界電子放出素子（以下、電界放出素子と略称する場合がある）が設けられている。電界放出素子として、スピント型、扁平型、エッジ型、平面型等を挙げることができる。
【０００４】
一例として、スピント型電界放出素子を有する表示装置の概念的な一部端面図を図９に示し、カソードパネルＣＰ及びアノードパネルＡＰを分解したときのカソードパネルＣＰとアノードパネルＡＰの一部分の模式的な分解斜視図を図１１に示す。この表示装置を構成するスピント型電界放出素子は、支持体１０に形成されたカソード電極１１と、支持体１０及びカソード電極１１上に形成された絶縁層１２と、絶縁層１２上に形成されたゲート電極１３と、ゲート電極１３及び絶縁層１２に設けられた開口部１４（ゲート電極１３に設けられた第１開口部１４Ａ、及び、絶縁層１２に設けられた第２開口部１４Ｂ）と、開口部１４の底部に位置するカソード電極１１上に形成された円錐形の電子放出部１５から構成されている。
【０００５】
あるいは又、略平面状の電子放出部１５Ａを有する、所謂扁平型電界放出素子を有する表示装置の概念的な一部端面図を図１０に示す。この電界放出素子は、支持体１０上に形成されたカソード電極１１と、支持体１０及びカソード電極１１上に形成された絶縁層１２と、絶縁層１２上に形成されたゲート電極１３と、ゲート電極１３及び絶縁層１２に設けられた開口部１４（ゲート電極１３に設けられた第１開口部１４Ａ、及び、絶縁層１２に設けられた第２開口部１４Ｂ）と、開口部１４の底部に位置するカソード電極１１上に形成された電子放出部１５Ａから構成されている。電子放出部１５Ａは、例えば、マトリックスに一部分が埋め込まれた多数のカーボン・ナノチューブから構成されている。
【０００６】
これらの表示装置において、カソード電極１１は、第１の方向（図面ではＹ方向で表す）に延びる帯状であり、ゲート電極１３は、第１の方向（Ｙ方向）とは異なる第２の方向（図面ではＸ方向で表す）に延びる帯状である。一般に、カソード電極１１とゲート電極１３とは、これらの両電極１１，１３の射影像が互いに直交する方向に各々帯状に形成されている。帯状のカソード電極１１と帯状のゲート電極１３とが重複する重複領域が、電子放出領域ＥＡであり、１サブピクセルに相当する。そして、係る電子放出領域ＥＡが、カソードパネルＣＰの有効領域（平面型表示装置としての実用上の機能である表示機能を果たす中央の表示領域であり、無効領域が、この有効領域の外側に位置し、有効領域を額縁状に包囲している）内に、通常、２次元マトリクス状に配列されている。
【０００７】
一方、アノードパネルＡＰは、基板２０上に所定のパターンを有する蛍光体層２２（具体的には、赤色発光蛍光体層２２Ｒ、緑色発光蛍光体層２２Ｇ、及び、青色発光蛍光体層２２Ｂ）が形成され、蛍光体層２２がアノード電極２４で覆われた構造を有する。尚、これらの蛍光体層２２の間は、カーボン等の光吸収性材料から成る光吸収層（ブラックマトリックス）２３で埋め込まれており、表示画像の色濁り、光学的クロストークの発生を防止している。尚、図中、参照番号２１は隔壁を表し、参照番号４０はスペーサを表し、参照番号２５はスペーサ保持部を表し、参照番号２６は枠体を表し、参照番号１７は収束電極を表し、参照番号１６は層間絶縁層を表す。図１０及び図１１においては、隔壁やスペーサ、スペーサ保持部、収束電極の図示を省略した。
【０００８】
アノード電極２４は、蛍光体層２２からの発光を反射させる反射膜としての機能の他、蛍光体層２２から反跳した電子、あるいは、蛍光体層２２から放出された２次電子（以下、これらの電子を総称して、後方散乱電子等と呼ぶ）を反射させる反射膜としての機能、蛍光体層２２の帯電防止といった機能を有する。また、隔壁２１は、後方散乱電子等が他の蛍光体層２２に衝突し、所謂光学的クロストーク（色濁り）が発生することを防止する機能を有する。
【０００９】
１サブピクセルは、カソードパネル側の電子放出領域ＥＡと、これらの電界放出素子の一群に対面したアノードパネル側の蛍光体層２２とによって構成されている。有効領域には、係るサブピクセルが、例えば数十万〜数百万個ものオーダーにて配列されている。
【００１０】
そして、アノードパネルＡＰとカソードパネルＣＰとを、電子放出領域ＥＡと蛍光体層２２とが対向するように配置し、周縁部において枠体２６を介して接合した後、排気し、封止することによって、表示装置を作製することができる。アノードパネルＡＰとカソードパネルＣＰと枠体２６とによって囲まれた空間は高真空（例えば、１×１０-3Ｐａ以下）となっている。
【００１１】
従って、アノードパネルＡＰとカソードパネルＣＰとの間に、例えば、セラミック材料やガラスから作製されたスペーサ４０を配置しておかないと、大気圧によって表示装置が損傷を受けてしまう。尚、スペーサ４０の側面には、通常、例えば、ＣｒＯxやＣｒＡｌxＯyから成る帯電防止膜（図示せず）が形成されている。
【００１２】
図１８、図１９、図２０に、スペーサ４０の近傍に位置する１サブピクセルにおける電子あるいは電子ビームの軌道を模式的に示す。尚、図１８、図１９、図２０にあっては、アノード電極や光吸収層（ブラックマトリックス）、収束電極等の図示を省略している。また、ゲート電極１３は図面の紙面垂直方向（Ｘ方向）に延び、カソード電極１１は図面の紙面と平行な方向（Ｙ方向）に延びる。
【００１３】
図１８に示すように、アノードパネルＡＰにおけるアノード電極（図示せず）を通過し、蛍光体層２２に衝突した電子の一部は、図１９に示すように、蛍光体層２２で後方散乱され、後方散乱電子等の一部はスペーサ４０に衝突する。
【００１４】
ところで、このような後方散乱電子等は様々な問題を引き起こす。
【００１５】
即ち、スペーサ４０の近傍において、後方散乱電子等の一部はスペーサ４０に衝突する。一般に、絶縁耐圧に優れているセラミック材料やガラス等の材料は、全２次電子放出係数（ＴＳＥＥＹ）の値が比較的高く、スペーサ４０に電子が衝突する広いエネルギー領域で、全２次電子放出係数の値は１を超える値である。ここで、全２次電子放出係数（ＴＳＥＥＹ）は、２次電子放出係数（ＳＥＥＣ）と反射電子係数（ＢＣ）の和で表される。そして、図２１に示すように、全２次電子放出係数は、電子ビームのエネルギーの関数であり、概ね全ての物質において４５０ｅＶ付近で最大値を取る。また、物質の表面に入射する入射角θによっても、全２次電子放出係数は変化する。ここで、図２１には、入射角θが０度、３０度、６０度、８０度における、電子ビームのエネルギーと全２次電子放出係数（ＴＳＥＥＹ）の関係を示している。図２１からも、電子がスペーサ４０に斜めから入射した場合には、全２次電子放出係数の値は大きくなることが判る。
【００１６】
図２２の（Ａ）に、スペーサ４０に衝突する電子のエネルギー分布を示し、図２２の（Ｂ）に、スペーサ４０に衝突する電子の角度分布を示す。１０ｋｅＶのエネルギーを有する電子ビームを蛍光体層２２に照射した場合の後方散乱電子等は、一旦、カソードパネル側に向かうが、電界はアノードパネル側が正になっているので、所謂、放物線軌道を取る。このため、電子は、スペーサ４０に対して様々なエネルギー分布（図２２の（Ａ）参照）及び様々な角度で入射（衝突）する（図２２の（Ｂ）参照）。理想的には、スペーサ４０の側面の全２次電子放出係数が１であれば、スペーサ４０の側面においてチャージアップは生じない。しかしながら、様々な角度、様々なエネルギーでスペーサ４０に入射（衝突）する電子に対して、全２次電子放出係数を１にすることは殆ど不可能である。
【００１７】
その結果、スペーサ４０の側面では正の帯電が生じ、この正の帯電により、スペーサ４０の近傍にあっては、平行な電界が曲げられ、電子ビーム軌道が湾曲する。更には、この電子ビーム軌道の湾曲により、一層、電子がスペーサ４０に衝突するようになり、スペーサ４０においては、更にチャージアップが増大し、更に一層、電子ビーム軌道が曲がる（図２０参照）。このような状態になると、スペーサ４０近傍の電子ビーム軌道の乱れにより、電子ビームが所望の蛍光体層２２に衝突せず、形成される画像がスペーサ４０の近傍で歪み、画像形成に深刻な影響が及ぼされるし、スペーサ４０が視認されてしまう。また、場合によっては、この正の帯電に起因した沿面放電により、表示装置の構成要素に損傷が発生する虞がある。更には、この正の帯電に起因して、スペーサの側面に形成された帯電防止膜の変質に経時的な変化が生じ、帯電防止膜が低抵抗化される結果、電界が歪み、電子ビーム軌道が湾曲するといった問題も生じる。従って、スペーサ４０の側面における帯電を速やかに除去することは、非常に重要な技術的事項である。
【００１８】
スペーサの側面における帯電を速やかに除去する技術が、例えば、特許第３０９９００３号に開示されている。この特許公報に開示された技術にあっては、スペーサは、絶縁性基材と、絶縁性基材の側面に形成された第１層と第２層の２層構成の膜から成る。そして、スペーサにたまった電荷は第１層を介して速やかに逃がすことができるとされている。
【００１９】
また、スペーサの側面における帯電を速やかに除去するために、スペーサがアノードパネル構成要素及びカソードパネル構成要素と接するそれぞれの部分に低抵抗膜を形成する技術が、例えば、特許第３４６６９８１号に開示されている。
【００２０】
【特許文献１】特許第３０９９００３号
【特許文献２】特許第３４６６９８１号
【発明の開示】
【発明が解決しようとする課題】
【００２１】
ところで、特許第３４６６９８１号に開示されているように、スペーサがアノードパネル構成要素及びカソードパネル構成要素と接するそれぞれの部分に低抵抗膜を形成しても、スペーサの側面における帯電に起因して、スペーサ４０の近傍において平行な電界が曲げられ、電子ビーム軌道が湾曲するといった現象の発生を、効果的に抑制できない場合があることが、本発明者の検討によって判明した。
【００２２】
従って、本発明の目的は、スペーサの側面における帯電を速やかに除去し、例えば、スペーサの近傍において、平行な電界が曲げられ、電子ビーム軌道が湾曲するといった現象の発生を効果的に抑制することができる構造を有する平面型表示装置を提供することにある。
【課題を解決するための手段】
【００２３】
上記の目的を達成するための本発明の平面型表示装置は、
複数の電子放出領域が設けられたカソードパネルと、蛍光体層及びアノード電極が設けられたアノードパネルとが、それらの周縁部で接合され、
カソードパネルとアノードパネルとによって挟まれた空間が真空となっており、
カソードパネルとアノードパネルとの間には、スペーサが、複数、配置されている平面型表示装置であって、
スペーサとアノードパネルとの間には高抵抗体層が設けられ、
カソードパネルと接触するスペーサの部分には導電体層が形成されていることを特徴とする。
【００２４】
本発明の平面型表示装置において、高抵抗体層は、アノード電極と接触するスペーサの部分に（より具体的には、スペーサの頂面に、あるいは、スペーサの側面上部に、あるいは、スペーサの頂面から側面上部にかけて）、形成されている構成とすることができる。あるいは又、高抵抗体層は、スペーサが接触するアノードパネルの部分に（より具体的には、アノードパネルを構成するアノード電極の一部分の上に、あるいは、アノード電極の係る部分だけでなくその近傍の部分の上に、あるいは、アノードパネルを構成する基板の一部分の上からアノード電極上にかけて）、形成されている構成とすることができる。この場合において、アノード電極は、複数のアノード電極ユニットから構成されており、アノード電極ユニットとアノード電極ユニットとは該高抵抗体層によって電気的に接続されている構成とすることもできる。アノード電極を複数のアノード電極ユニットから構成することにより、アノード電極ユニットとカソード電極との間の静電容量を低減することができ、放電を効果的に防止することが可能となる。また、アノード電極ユニットには、該高抵抗体層を介して電圧が供給されているので、たとえ小規模な放電が発生しても、大規模な放電への成長を抑制することが可能となる。しかし、スペーサは誘電体であるため、スペーサの近傍のアノード電極ユニットとカソード電極等との間の静電容量は大きくなり、火花放電の防止効果が低減してしまう。上述した構成にあっては、スペーサは該高抵抗体層と接触している。スペーサが高抵抗層上に接触することにより、放電電流を抑制することができるので、静電容量の増加による火花放電の防止効果の低減を補填することができる。スペーサ表面に帯電防止膜を形成する態様において、帯電防止膜が高抵抗体材料から成る場合には、スペーサのアノードパネル側頂面にも回り込むように帯電防止膜を形成することにより、スペーサが帯電防止膜を介して該高抵抗体層と接触する構成としてもよい。尚、必要な場合には、該高抵抗体層と接触するスペーサの部分（例えば、該高抵抗体層と接触するスペーサの頂面から側面上部に亘る部分）に、第２の高抵抗体層を設けてもよい。第２の高抵抗体層の表面抵抗の値は、該高抵抗体層の表面抵抗の値よりも大きいことが好ましい。
【００２５】
以上説明した高抵抗体層がアノード電極と接触するスペーサの部分に形成されている場合、あるいは又、高抵抗体層がスペーサが接触するアノードパネルの部分に形成されている場合にあっては、高抵抗体層を構成する材料として、シリコンカーバイド（ＳｉＣ）やＳｉＣＮ、グラファイト、非晶質炭素といったカーボン系材料；ＳｉＮ；酸化ルテニウム（ＲｕＯ2）、酸化タンタル、窒化タンタル等の高融点金属酸化物あるいは金属酸化物；高融点金属窒化物あるいは金属窒化物；高融点金属炭化物あるいは金属炭化物；これらが混合された材料；これらに金属微粒子を混合した材料；サーメットのような金属−絶縁体複合材料；改質された（例えばドーピング、又は、レーザーにより改質された）ダイヤモンドのような形態を有する炭素系材料；半導体−セラミック複合材料；真性半導体材料、あるいは、軽微にドーピングされた（ｎ型あるいはｐ型の）アモルファスシリコンといった半導体材料を例示することができる。高抵抗体層の形成方法として、スパッタリング法や真空蒸着法といった各種物理的気相成長法（ＰＶＤ法）、各種の化学的気相成長法（ＣＶＤ法）、スクリーン印刷法やインクジェット印刷法、メタルマスク印刷法といった各種印刷法、スプレー法等の各種塗布法を例示することができる。また、ＳｉＣ抵抗膜上に抵抗値の低いカーボン薄膜を積層するといった複数の膜の組み合わせにより、安定した所望のシート抵抗値を実現することも可能である。上述した第２の高抵抗体層を設ける場合においても、同様である。高抵抗体層をパターニングする場合には、リソグラフィ技術及びエッチング技術に基づきパターニングしてもよいし、あるいは又、所定のパターンを有するマスクやスクリーンを介して高抵抗体層をＰＶＤ法や各種印刷法に基づき形成することによりパターニングしてもよい。
【００２６】
あるいは又、高抵抗体層は、スペーサの頂面とアノード電極とによって挟まれた高抵抗体部材から成る構成とすることができる。そして、この場合にあっては、高抵抗体部材を構成する材料として、上述した高抵抗体層を構成する材料を適切な方法で層状（バルク状）にした材料、テープ状にした材料を挙げることができる。あるいは又、高抵抗体部材は、スペーサとアノード電極とを固定するための、一種の接着機能を有するものであってもよく、この場合、高抵抗体部材を構成する材料として、絶縁性の接着剤に導電性のフィラーあるいは金属等の導電性材料を適量混合して所望の抵抗率に調整した高抵抗接着剤や、絶縁性のフリットガラスに導電性のフィラーあるいは金属等の導電性材料を適量混合して所望の抵抗率に調整した高抵抗フリットガラスを例示することができる。
【００２７】
以上の好ましい構成を含む本発明の平面型表示装置にあっては、高抵抗体層の面積抵抗値は、１×１０-2Ω・ｍ2乃至１×１０5Ω・ｍ2、好ましくは、１Ω・ｍ2乃至１×１０5Ω・ｍ2であることが望ましい。尚、高抵抗体層の面積抵抗値が高過ぎると、スペーサとアノード電極との間で放電が生じる虞があるので、放電が起こらない範囲で、出来る限り高い面積抵抗値であることが好ましい。
【００２８】
また、以上の好ましい構成を含む本発明の平面型表示装置にあっては、導電体層の面積抵抗値は、１×１０-3Ω・ｍ2以下であることが望ましい。導電体層の面積抵抗値は低ければ低いほど、スペーサの側面にたまった正の電荷を逃がす速度が速くなり、好ましい。尚、低過ぎることによる弊害はない。ここで、導電体層を構成する材料として、アルミニウム（Ａｌ）、タングステン（Ｗ）、ニオブ（Ｎｂ）、タンタル（Ｔａ）、モリブデン（Ｍｏ）、クロム（Ｃｒ）、銅（Ｃｕ）、金（Ａｕ）、銀（Ａｇ）、チタン（Ｔｉ）、ニッケル（Ｎｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金（例えばＭｏＷ）あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。また、導電体層の形成方法として、スパッタリング法や真空蒸着法といった各種ＰＶＤ法、各種ＣＶＤ法、各種印刷法を例示することができる。
【００２９】
以上の好ましい構成、形態を含む本発明の平面型表示装置（以下、これらを総称して、単に、本発明と呼ぶ場合がある）において、スペーサは、例えばセラミックスやガラスから構成することができる。スペーサをセラミックスから構成する場合、セラミックスとして、ムライトやアルミナ、チタン酸バリウム、チタン酸ジルコン酸鉛、ジルコニア、コーディオライト、硼珪酸塩バリウム、珪酸鉄、ガラスセラミックス材料、これらに、酸化チタンや酸化クロム、酸化鉄、酸化バナジウム、酸化ニッケルを添加したもの等を例示することができる。この場合、所謂グリーンシートを成形して、グリーンシートを焼成し、係るグリーンシート焼成品を切断することによってスペーサを製造することができる。尚、スペーサの端部に対して面取りを行い、突起部等を除去することが好ましい。スペーサは、例えば、アノードパネルに設けられた後述する隔壁と隔壁との間に挟み込んで固定すればよく、あるいは又、例えば、アノードパネル及び／又はカソードパネルにスペーサ保持部を形成し、スペーサ保持部によって固定すればよい。あるいは又、アノードパネル及び／又はカソードパネルに接着剤等を用いて保持してもよい。
【００３０】
スペーサの頂面と底面との間の抵抗値として、測定時の印加電圧を１キロボルトとしたとき、例えば、１×１０8Ω乃至１×１０11Ω、望ましくは、３×１０9Ω乃至２×１０10Ωを例示することができる。また、スペーサの比抵抗値として、スペーサの頂面及び底面の面積を１．１×１０-5ｍ2、測定時の印加電圧を１キロボルトとしたとき、例えば、６×１０5Ω・ｍ乃至６×１０8Ω・ｍ、望ましくは、１．８×１０7Ω・ｍ乃至１．２×１０8Ω・ｍを例示することができる。尚、スペーサの抵抗値が低過ぎると、アノードパネルからカソードパネルに向かってスペーサを介して過剰な電流が流れる結果、平面型表示装置の消費電力が高くなる虞がある。また、スペーサに過剰な電流が流れるとスペーサが発熱し、スペーサの抵抗値の温度特性（ＴＣＲ：Temperature Resistance Coefficient）に従ってスペーサの抵抗値が下がることで、更に電流が多く流れ、更に発熱するという、所謂「熱暴走」が生じる虞もある。一方、スペーサの抵抗値が高過ぎると、スペーサの側面にたまった正の電荷を除電する速度が遅くなり、帯電による耐圧、画質の問題が発生する虞がある。
【００３１】
スペーサの側面には帯電防止膜が設けられていてもよい。帯電防止膜を構成する材料は、その２次電子放出係数が１に近いことが好ましく、帯電防止膜を構成する材料として、グラファイト等の半金属、酸化物、ホウ化物、炭化物、硫化物、及び、窒化物等を用いることができる。例えば、グラファイト等の半金属及びＭｏＳｅ2等の半金属元素を含む化合物、ＣｒＯx、ＣｒＡｌxＯy、酸化マンガン、Ｎｄ2Ｏ3、ＬａxＢａ2-xＣｕＯ4、ＬａxＢａ2-xＣｕＯ4、ＬａxＹ1-xＣｒＯ3等の酸化物、ＡｌＢ2、ＴｉＢ2等のホウ化物、ＳｉＣ等の炭化物、ＭｏＳ2、ＷＳ2等の硫化物、及び、窒化タングステンと窒化ゲルマニウムの化合物、ＢＮ、ＴｉＮ、ＡｌＮ等の窒化物等を挙げることができるし、更には、例えば、特表２００４−５００６８８号公報等に記載されている材料等を用いることもできる。帯電防止膜は、単一の種類の材料から成るものであってもよいし、複数の種類の材料から成るものであってもよいし、単層構造であってもよいし、多層構造であってもよい。帯電防止膜は、スパッタリング法、真空蒸着法、ＣＶＤ法等、周知の方法に基づき形成することができる。
【００３２】
本発明における平面型表示装置として、１又は複数の冷陰極電界電子放出素子（以下、電界放出素子と略称する）から構成された電子放出領域を有する冷陰極電界電子放出表示装置とすることができるし、あるいは又、金属／絶縁膜／金属型素子（ＭＩＭ素子とも呼ばれる）から構成された電子放出領域を有する平面型表示装置、表面伝導型電子放出素子から構成された電子放出領域を有する平面型表示装置とすることもできる。
【００３３】
平面型表示装置を冷陰極電界電子放出表示装置とする場合、電子を放出する電子放出領域は、１又は複数の電界放出素子を備え、
各電界放出素子は、
（ａ）支持体上に形成され、第１の方向に延びる帯状のカソード電極、
（ｂ）カソード電極及び支持体上に形成された絶縁層、
（ｃ）絶縁層上に形成され、第１の方向とは異なる第２の方向に延びる帯状のゲート電極、
（ｄ）カソード電極とゲート電極の重複する重複部分に位置するゲート電極及び絶縁層の部分に設けられ、底部にカソード電極が露出した開口部、及び、
（ｅ）開口部の底部に露出したカソード電極上に設けられた電子放出部、
から成る。
【００３４】
ここで、電界放出素子の型式は特に限定されず、スピント型電界放出素子（円錐形の電子放出部が、開口部の底部に位置するカソード電極の上に設けられた電界放出素子）や、扁平型電界放出素子（略平面の電子放出部が、開口部の底部に位置するカソード電極の上に設けられた電界放出素子）を挙げることができる。
【００３５】
カソードパネルにおいて、カソード電極の射影像とゲート電極の射影像とは直交することが、即ち、第１の方向と第２の方向とは直交することが、冷陰極電界電子放出表示装置の構造の簡素化といった観点から好ましい。そして、カソード電極とゲート電極とが重複する重複領域が電子放出領域に該当し、電子放出領域がカソードパネルの有効領域に２次元マトリクス状に配列されている。
【００３６】
冷陰極電界電子放出表示装置にあっては、カソード電極及びゲート電極に印加された電圧によって生じた強電界が電子放出部に加わる結果、量子トンネル効果により電子放出部から電子が放出される。そして、この電子は、アノードパネルに設けられたアノード電極によってアノードパネルへと引き付けられ、蛍光体層に衝突する。そして、蛍光体層への電子の衝突の結果、蛍光体層が発光し、画像として認識することができる。
【００３７】
冷陰極電界電子放出表示装置において、カソード電極はカソード電極制御回路に接続され、ゲート電極はゲート電極制御回路に接続され、アノード電極はアノード電極制御回路に接続されている。尚、これらの制御回路は周知の回路から構成することができる。実動作時、アノード電極制御回路からアノード電極に印加される電圧（アノード電圧）ＶAは、通常、一定であり、例えば、５キロボルト〜１５キロボルトとすることができる。あるいは又、アノードパネルとカソードパネルとの間の距離をｄ0（但し、０．５ｍｍ≦ｄ0≦１０ｍｍ）としたとき、ＶA／ｄ0（単位：キロボルト／ｍｍ）の値は、０．５以上２０以下、好ましくは１以上１０以下、一層好ましくは４以上８以下を満足することが望ましい。冷陰極電界電子放出表示装置の実動作時、カソード電極に印加する電圧ＶC及びゲート電極に印加する電圧ＶGに関しては、階調制御方式として電圧変調方式を採用することができる。
【００３８】
電界放出素子は、一般に、以下の方法で製造することができる。
（１）支持体上にカソード電極を形成する工程、
（２）全面（支持体及びカソード電極上）に絶縁層を形成する工程、
（３）絶縁層上にゲート電極を形成する工程、
（４）カソード電極とゲート電極との重複領域におけるゲート電極及び絶縁層の部分に開口部を形成し、開口部の底部にカソード電極を露出させる工程、
（５）開口部の底部に位置するカソード電極上に電子放出部を形成する工程。
【００３９】
あるいは又、電界放出素子は、以下の方法で製造することもできる。
（１）支持体上にカソード電極を形成する工程、
（２）カソード電極上に電子放出部を形成する工程、
（３）全面（支持体及び電子放出部上、あるいは、支持体、カソード電極及び電子放出部上）に絶縁層を形成する工程、
（４）絶縁層上にゲート電極を形成する工程、
（５）カソード電極とゲート電極との重複領域におけるゲート電極及び絶縁層の部分に開口部を形成し、開口部の底部に電子放出部を露出させる工程。
【００４０】
電界放出素子には収束電極が備えられていてもよい。即ち、例えばゲート電極及び絶縁層上には更に層間絶縁層が設けられ、層間絶縁層上に収束電極が設けられている電界放出素子、あるいは又、ゲート電極の上方に収束電極が設けられている電界放出素子とすることもできる。ここで、収束電極とは、開口部から放出され、アノード電極へ向かう放出電子の軌道を収束させ、以て、輝度の向上や隣接画素間の光学的クロストークの防止を可能とするための電極である。アノード電極とカソード電極との間の電位差が数キロボルト以上のオーダーであって、アノード電極とカソード電極との間の距離が比較的長い、所謂高電圧タイプの冷陰極電界電子放出表示装置において、収束電極は特に有効である。収束電極には、収束電極制御回路から相対的な負電圧（例えば、０ボルト）が印加される。収束電極は、必ずしも、カソード電極とゲート電極とが重複する重複領域に設けられた電子放出部あるいは電子放出領域のそれぞれを取り囲むように個別に形成されている必要はなく、例えば、電子放出部あるいは電子放出領域の所定の配列方向に沿って延在させてもよいし、電子放出部あるいは電子放出領域の全てを１つの収束電極で取り囲む構成としてもよく（即ち、収束電極を、冷陰極電界電子放出表示装置としての実用上の機能を果たす中央部の表示領域である有効領域の全体を覆う薄い１枚のシート状の構造としてもよく）、これによって、複数の電子放出部あるいは電子放出領域に共通の収束効果を及ぼすことができる。
【００４１】
スピント型電界放出素子にあっては、電子放出部を構成する材料として、モリブデン、モリブデン合金、タングステン、タングステン合金、チタン、チタン合金、ニオブ、ニオブ合金、タンタル、タンタル合金、クロム、クロム合金、及び、不純物を含有するシリコン（ポリシリコンやアモルファスシリコン）から成る群から選択された少なくとも１種類の材料を挙げることができる。スピント型電界放出素子の電子放出部は、真空蒸着法の他、例えばスパッタリング法やＣＶＤ法によっても形成することができる。
【００４２】
扁平型電界放出素子にあっては、電子放出部を構成する材料として、カソード電極を構成する材料よりも仕事関数Φの小さい材料から構成することが好ましく、どのような材料を選択するかは、カソード電極を構成する材料の仕事関数、ゲート電極とカソード電極との間の電位差、要求される放出電子電流密度の大きさ等に基づいて決定すればよい。あるいは又、電子放出部を構成する材料として、係る材料の２次電子利得δがカソード電極を構成する導電性材料の２次電子利得δよりも大きくなるような材料から適宜選択してもよい。扁平型電界放出素子にあっては、特に好ましい電子放出部の構成材料として、炭素、より具体的にはアモルファスダイヤモンドやグラファイト、カーボン・ナノチューブ構造体（カーボン・ナノチューブ及び／又はグラファイト・ナノファイバー）、ＺｎＯウィスカー、ＭｇＯウィスカー、ＳｎＯ2ウィスカー、ＭｎＯウィスカー、Ｙ2Ｏ3ウィスカー、ＮｉＯウィスカー、ＩＴＯウィスカー、Ｉｎ2Ｏ3ウィスカー、Ａｌ2Ｏ3ウィスカーを挙げることができる。尚、電子放出部を構成する材料は、必ずしも導電性を備えている必要はない。
【００４３】
カソード電極、ゲート電極、収束電極の構成材料として、アルミニウム（Ａｌ）、タングステン（Ｗ）、ニオブ（Ｎｂ）、タンタル（Ｔａ）、モリブデン（Ｍｏ）、クロム（Ｃｒ）、銅（Ｃｕ）、金（Ａｕ）、銀（Ａｇ）、チタン（Ｔｉ）、ニッケル（Ｎｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金（例えばＭｏＷ）あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。また、これらの電極の形成方法として、例えば、電子ビーム蒸着法や熱フィラメント蒸着法といった蒸着法、スパッタリング法、ＣＶＤ法やイオンプレーティング法とエッチング法との組合せ；各種印刷法；メッキ法（電気メッキ法や無電解メッキ法）；リフトオフ法；レーザアブレーション法；ゾル−ゲル法等を挙げることができる。各種印刷法やメッキ法によれば、直接、例えば帯状のカソード電極やゲート電極を形成することが可能である。
【００４４】
絶縁層や層間絶縁層の構成材料として、ＳｉＯ2、ＢＰＳＧ、ＰＳＧ、ＢＳＧ、ＡｓＳＧ、ＰｂＳＧ、ＳｉＯＮ、ＳＯＧ（スピンオングラス）、低融点ガラス、ガラスペーストといったＳｉＯ2系材料；ＳｉＮ系材料；ポリイミド等の絶縁性樹脂を、単独あるいは適宜組み合わせて使用することができる。絶縁層や層間絶縁層の形成には、ＣＶＤ法、塗布法、スパッタリング法、各種印刷法等の公知のプロセスが利用できる。
【００４５】
第１開口部（ゲート電極に形成された開口部）あるいは第２開口部（絶縁層に形成された開口部）の平面形状（支持体表面と平行な仮想平面で開口部を切断したときの形状）は、円形、楕円形、矩形、多角形、丸みを帯びた矩形、丸みを帯びた多角形等、任意の形状とすることができる。第１開口部の形成は、例えば、異方性エッチング、等方性エッチング、異方性エッチングと等方性エッチングの組合せによって行うことができ、あるいは又、ゲート電極の形成方法に依っては、第１開口部を直接形成することもできる。第２開口部の形成も、例えば、異方性エッチング、等方性エッチング、異方性エッチングと等方性エッチングの組合せによって行うことができる。
【００４６】
電界放出素子においては、電界放出素子の構造に依存するが、１つの開口部内に１つの電子放出部が存在してもよいし、１つの開口部内に複数の電子放出部が存在してもよいし、ゲート電極に複数の第１開口部を設け、係る第１開口部と連通する１つの第２開口部を絶縁層に設け、絶縁層に設けられた１つの第２開口部内に１又は複数の電子放出部が存在してもよい。
【００４７】
電界放出素子において、カソード電極と電子放出部との間に抵抗体膜を設けてもよい。抵抗体膜を設けることによって、電界放出素子の動作安定化、電子放出特性の均一化を図ることができる。抵抗体膜を構成する材料として、シリコンカーバイド（ＳｉＣ）やＳｉＣＮといったカーボン系材料、ＳｉＮ、アモルファスシリコン等の半導体材料、酸化ルテニウム（ＲｕＯ2）、酸化タンタル、窒化タンタル等の高融点金属酸化物を例示することができる。抵抗体膜の形成方法として、スパッタリング法や、ＣＶＤ法、各種印刷法を例示することができる。１つの電子放出部当たりの電気抵抗値は、概ね１×１０6〜１×１０11Ω、好ましくは数十ギガΩとすればよい。
【００４８】
カソードパネルを構成する支持体として、あるいは又、アノードパネルを構成する基板として、ガラス基板、表面に絶縁膜が形成されたガラス基板、石英基板、表面に絶縁膜が形成された石英基板、表面に絶縁膜が形成された半導体基板を挙げることができるが、製造コスト低減の観点からは、ガラス基板、あるいは、表面に絶縁膜が形成されたガラス基板を用いることが好ましい。ガラス基板として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）、無アルカリガラスを例示することができる。
【００４９】
平面型表示装置において、アノード電極と蛍光体層の構成例として、（１）基板上に、アノード電極を形成し、アノード電極の上に蛍光体層を形成する構成、（２）基板上に、蛍光体層を形成し、蛍光体層上にアノード電極を形成する構成、を挙げることができる。尚、（１）の構成において、蛍光体層の上に、アノード電極と導通した所謂メタルバック膜を形成してもよい。また、（２）の構成において、アノード電極の上にメタルバック膜を形成してもよい。
【００５０】
アノード電極は、全体として１つのアノード電極から構成されていてもよいし、複数のアノード電極ユニットから構成されていてもよい。後者の場合、アノード電極ユニットとアノード電極ユニットとの間には隙間が存在する。アノード電極ユニットとアノード電極ユニットとは高抵抗体層によって電気的に接続されていることが望ましい。尚、アノード電極ユニットとアノード電極ユニットとは高抵抗体層によって電気的に接続されている態様にあっては、高抵抗体層のシート抵抗値として、１×１０-1Ω／□乃至１×１０10Ω／□、好ましくは１×１０3Ω／□乃至１×１０8Ω／□を例示することができる。アノード電極ユニットの数（Ｑ）は２以上であればよく、例えば、直線状に配列された蛍光体層の列の総数をｑ列としたとき、Ｑ＝ｑとし、あるいは、ｑ＝ｋ・Ｑ（ｋは２以上の整数であり、好ましくは１０≦ｋ≦１００、一層好ましくは２０≦ｋ≦５０）としてもよいし、一定の間隔をもって配置されたスペーサ群の数に１を加えた数とすることができるし、ピクセルの数あるいはサブピクセルの数と一致した数、あるいは、ピクセルの数あるいはサブピクセルの数の整数分の一とすることもできる。また、各アノード電極ユニットの大きさは、アノード電極ユニットの位置に拘わらず同じとしてもよいし、アノード電極ユニットの位置に依存して異ならせてもよい。全体として１つのアノード電極の上に高抵抗体層を形成してもよい。
【００５１】
アノード電極（アノード電極ユニットを包含する）は、導電材料層を用いて形成すればよい。導電材料層の形成方法として、例えば、電子ビーム蒸着法や熱フィラメント蒸着法といった蒸着法、スパッタリング法、イオンプレーティング法、レーザアブレーション法といった各種ＰＶＤ法；各種ＣＶＤ法；各種印刷法；リフトオフ法；ゾル−ゲル法等を挙げることができる。即ち、導電材料から成る導電材料層を形成し、リソグラフィ技術及びエッチング技術に基づき、この導電材料層をパターニングしてアノード電極を形成することができる。あるいは又、アノード電極のパターンを有するマスクやスクリーンを介して導電材料をＰＶＤ法や各種印刷法に基づき形成することによって、アノード電極を得ることもできる。基板上（あるいは基板上方）におけるアノード電極の平均厚さ（後述するように隔壁を設ける場合、隔壁の頂面上におけるアノード電極の平均厚さ）として、３×１０-8ｍ（３０ｎｍ）乃至５×１０-7ｍ（０．５μｍ）、好ましくは５×１０-8ｍ（５０ｎｍ）乃至３×１０-7ｍ（０．３μｍ）を例示することができる。
【００５２】
アノード電極の構成材料として、モリブデン（Ｍｏ）、アルミニウム（Ａｌ）、クロム（Ｃｒ）、タングステン（Ｗ）、ニオブ（Ｎｂ）、タンタル（Ｔａ）、金（Ａｕ）、銀（Ａｇ）、チタン（Ｔｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。尚、アノード電極ユニットとアノード電極ユニットとは高抵抗体層によって電気的に接続されている態様にあっては、高抵抗体層の抵抗値を変化させない導電材料からアノード電極を構成することが好ましい。
【００５３】
蛍光体層は、単色の蛍光体粒子から構成されていても、３原色の蛍光体粒子から構成されていてもよい。蛍光体層の配列様式はドット状である。具体的には、平面型表示装置がカラー表示の場合、蛍光体層の配置、配列として、デルタ配列、ストライプ配列、ダイアゴナル配列、レクタングル配列を挙げることができる。即ち、直線状に配列された蛍光体層の１列は、全てが赤色発光蛍光体層で占められた列、緑色発光蛍光体層で占められた列、及び、青色発光蛍光体層で占められた列から構成されていてもよいし、赤色発光蛍光体層、緑色発光蛍光体層、及び、青色発光蛍光体層が順に配置された列から構成されていてもよい。ここで、蛍光体層とは、平面型表示装置において１つの輝点を生成する蛍光体領域であると定義する。また、１画素（１ピクセル）は、１つの赤色発光蛍光体層、１つの緑色発光蛍光体層、及び、１つの青色発光蛍光体層の集合から構成され、１サブピクセルは、１つの蛍光体層（１つの赤色発光蛍光体層、あるいは、１つの緑色発光蛍光体層、あるいは、１つの青色発光蛍光体層）から構成される。尚、隣り合う蛍光体層の間の隙間がコントラスト向上を目的とした光吸収層（ブラックマトリックス）で埋め込まれていてもよい。
【００５４】
蛍光体層は、発光性結晶粒子から調製された発光性結晶粒子組成物を使用し、例えば、赤色の感光性の発光性結晶粒子組成物（赤色蛍光体スラリー）を全面に塗布し、露光、現像して、赤色発光蛍光体層を形成し、次いで、緑色の感光性の発光性結晶粒子組成物（緑色蛍光体スラリー）を全面に塗布し、露光、現像して、緑色発光蛍光体層を形成し、更に、青色の感光性の発光性結晶粒子組成物（青色蛍光体スラリー）を全面に塗布し、露光、現像して、青色発光蛍光体層を形成する方法にて形成することができる。あるいは又、赤色発光蛍光体スラリー、緑色発光蛍光体スラリー、青色発光蛍光体スラリーを順次塗布した後、各蛍光体スラリーを順次露光、現像して、各蛍光体層を形成してもよいし、スクリーン印刷法やインクジェット印刷法、フロート塗布法、沈降塗布法、蛍光体フィルム転写法等により各蛍光体層を形成してもよい。基板上における蛍光体層の平均厚さは、限定するものではないが、３μｍ乃至２０μｍ、好ましくは５μｍ乃至１０μｍであることが望ましい。発光性結晶粒子を構成する蛍光体材料としては、従来公知の蛍光体材料の中から適宜選択して用いることができる。カラー表示の場合、色純度がＮＴＳＣで規定される３原色に近く、３原色を混合した際の白バランスがとれ、残光時間が短く、３原色の残光時間がほぼ等しくなる蛍光体材料を組み合わせることが好ましい。
【００５５】
蛍光体層からの光を吸収する光吸収層が、隣り合う蛍光体層の間、あるいは、隔壁と基板との間に形成されていることが、表示画像のコントラスト向上といった観点から好ましい。ここで、光吸収層は、所謂ブラックマトリックスとして機能する。光吸収層を構成する材料として、蛍光体層からの光を９０％以上吸収する材料を選択することが好ましい。このような材料として、カーボン、金属薄膜（例えば、クロム、ニッケル、アルミニウム、モリブデン等、あるいは、これらの合金）、金属酸化物（例えば、酸化クロム）、金属窒化物（例えば、窒化クロム）、耐熱性有機樹脂、ガラスペースト、黒色顔料や銀等の導電性粒子を含有するガラスペースト等の材料を挙げることができ、具体的には、感光性ポリイミド樹脂、酸化クロムや、酸化クロム／クロム積層膜を例示することができる。尚、酸化クロム／クロム積層膜においては、クロム膜が基板と接する。光吸収層は、例えば、真空蒸着法やスパッタリング法とエッチング法との組合せ、真空蒸着法やスパッタリング法、スピンコーティング法とリフトオフ法との組合せ、各種印刷法、リソグラフィ技術等、使用する材料に依存して適宜選択された方法にて形成することができる。
【００５６】
蛍光体層から反跳した電子、あるいは、蛍光体層から放出された２次電子が他の蛍光体層に入射し、所謂光学的クロストーク（色濁り）が発生することを防止するために、あるいは又、蛍光体層から反跳した電子、あるいは、蛍光体層から放出された２次電子が他の蛍光体層と衝突することを防止するために、隔壁を設けることが好ましい。
【００５７】
隔壁の形成方法として、スクリーン印刷法、ドライフィルム法、感光法、キャスティング法、サンドブラスト形成法を例示することができる。ここで、スクリーン印刷法とは、隔壁を形成すべき部分に対応するスクリーンの部分に開口が形成されており、スクリーン上の隔壁形成用材料をスキージを用いて開口を通過させ、基板上に隔壁形成用材料層を形成した後、係る隔壁形成用材料層を焼成する方法である。ドライフィルム法とは、基板上に感光性フィルムをラミネートし、露光及び現像によって隔壁形成予定部位の感光性フィルムを除去し、除去によって生じた開口に隔壁形成用材料を埋め込み、焼成する方法である。感光性フィルムは焼成によって燃焼、除去され、開口に埋め込まれた隔壁形成用材料が残り、隔壁となる。感光法とは、基板上に感光性を有する隔壁形成用材料層を形成し、露光及び現像によってこの隔壁形成用材料層をパターニングした後、焼成（硬化）を行う方法である。キャスティング法（型押し成形法）とは、ペースト状とした有機材料あるいは無機材料から成る隔壁形成用材料層を型（キャスト）から基板上に押し出すことで隔壁形成用材料層を形成した後、係る隔壁形成用材料層を焼成する方法である。サンドブラスト形成法とは、例えば、スクリーン印刷やメタルマスク印刷法、ロールコーター、ドクターブレード、ノズル吐出式コーター等を用いて隔壁形成用材料層を基板上に形成し、乾燥させた後、隔壁を形成すべき隔壁形成用材料層の部分をマスク層で被覆し、次いで、露出した隔壁形成用材料層の部分をサンドブラスト法によって除去する方法である。隔壁を形成した後、隔壁を研磨し、隔壁頂面の平坦化を図ってもよい。
【００５８】
隔壁における蛍光体層を取り囲む部分の平面形状（隔壁側面の射影像の内側輪郭線に相当し、一種の開口領域である）として、矩形形状、円形形状、楕円形状、長円形状、三角形形状、五角形以上の多角形形状、丸みを帯びた三角形形状、丸みを帯びた矩形形状、丸みを帯びた多角形等を例示することができる。これらの平面形状（開口領域の平面形状）が２次元マトリクス状に配列されることにより、格子状の隔壁が形成される。この２次元マトリクス状の配列は、例えば井桁様に配列されるものでもよいし、千鳥様に配列されるものでもよい。
【００５９】
隔壁形成用材料として、例えば、感光性ポリイミド樹脂や、酸化コバルト等の金属酸化物により黒色に着色した鉛ガラス、ＳｉＯ2、低融点ガラスペーストを例示することができる。隔壁の表面（頂面及び側面）には、隔壁に電子ビームが衝突して隔壁からガスが放出されることを防止するための保護層（例えば、ＳｉＯ2、ＳｉＯＮ、あるいは、ＡｌＮから成る）を形成してもよい。
【００６０】
カソードパネルとアノードパネルとを周縁部において接合するが、接合は接着層を用いて行ってもよいし、あるいは、棒状あるいはフレーム状（枠状）であってガラスやセラミックス等の絶縁剛性材料から成る枠体と接着層とを併用して行ってもよい。枠体と接着層とを併用する場合には、枠体の高さを適宜選択することにより、接着層のみを使用する場合に比べ、カソードパネルとアノードパネルとの間の対向距離をより長く設定することが可能である。尚、接着層の構成材料としては、Ｂ2Ｏ3−ＰｂＯ系フリットガラスやＳｉＯ2−Ｂ2Ｏ3−ＰｂＯ系フリットガラスといったフリットガラスが一般的であるが、融点が１２０〜４００゜Ｃ程度の所謂低融点金属材料を用いてもよい。係る低融点金属材料としては、Ｉｎ（インジウム：融点１５７゜Ｃ）；インジウム−金系の低融点合金；Ｓｎ80Ａｇ20（融点２２０〜３７０゜Ｃ）、Ｓｎ95Ｃｕ5（融点２２７〜３７０゜Ｃ）等の錫（Ｓｎ）系高温はんだ；Ｐｂ97.5Ａｇ2.5（融点３０４゜Ｃ）、Ｐｂ94.5Ａｇ5.5（融点３０４〜３６５゜Ｃ）、Ｐｂ97.5Ａｇ1.5Ｓｎ1.0（融点３０９゜Ｃ）等の鉛（Ｐｂ）系高温はんだ；Ｚｎ95Ａｌ5（融点３８０゜Ｃ）等の亜鉛（Ｚｎ）系高温はんだ；Ｓｎ5Ｐｂ95（融点３００〜３１４゜Ｃ）、Ｓｎ2Ｐｂ98（融点３１６〜３２２゜Ｃ）等の錫−鉛系標準はんだ；Ａｕ88Ｇａ12（融点３８１゜Ｃ）等のろう材（以上の添字は全て原子％を表す）を例示することができる。
【００６１】
カソードパネルとアノードパネルと枠体の三者を接合する場合、三者を同時に接合してもよいし、あるいは、第１段階でカソードパネル又はアノードパネルのいずれか一方と枠体とを接合し、第２段階でカソードパネル又はアノードパネルの他方と枠体とを接合してもよい。三者同時接合や第２段階における接合を高真空雰囲気中で行えば、カソードパネルとアノードパネルと枠体と接着層とにより囲まれた空間は、接合と同時に真空となる。あるいは、三者の接合終了後、カソードパネルとアノードパネルと枠体と接着層とによって囲まれた空間を排気し、真空とすることもできる。接合後に排気を行う場合、接合時の雰囲気の圧力は常圧／減圧のいずれであってもよく、また、雰囲気を構成する気体は、大気であっても、あるいは窒素ガスや周期律表０族に属するガス（例えばＡｒガス）を含む不活性ガスであってもよい。
【００６２】
排気を行う場合、排気は、カソードパネル及び／又はアノードパネルに予め接続された排気管を通じて行うことができる。排気管は、典型的にはガラス管、あるいは、低熱膨張率を有する金属や合金［例えば、ニッケル（Ｎｉ）を４２重量％含有した鉄（Ｆｅ）合金や、ニッケル（Ｎｉ）を４２重量％、クロム（Ｃｒ）を６重量％含有した鉄（Ｆｅ）合金］から成る中空管から構成され、カソードパネル及び／又はアノードパネルの無効領域（平面型表示装置としての実用上の機能を果たす中央部の表示領域である有効領域を額縁状に包囲する領域）に設けられた貫通部の周囲に、上述のフリットガラス又は低融点金属材料を用いて接合され、空間が所定の真空度に達した後、熱融着によって封じ切られ、あるいは又、圧着することにより封じられる。尚、封じる前に、平面型表示装置全体を一旦加熱してから降温させると、空間に残留ガスを放出させることができ、この残留ガスを排気により空間外へ除去することができるので好適である。
【発明の効果】
【００６３】
スペーサの側面に衝突する電子には、以下に示すような様々な種類があり、しかも、この電子は様々なエネルギーを有する。
（Ａ）電子放出部から放出された電子
（Ｂ）蛍光体層から反跳した電子（後方散乱電子）
（Ｃ）蛍光体層から放出された２次電子
（Ｄ）スペーサの側面に電子が衝突する結果、スペーサの側面で生成した２次電子
（Ｅ）スペーサの側面で生成した２次電子が、スペーサの側面で入射→反射→入射→反射→・・・を繰り返すホッピング電子
（Ｆ）このホッピング電子によってスペーサの側面で生成された新たな２次電子がスペーサの側面で入射→反射→入射→反射→・・・を繰り返す２次ホッピング電子
【００６４】
そして、これらの電子によって、スペーサの側面における帯電が引き起こされるが、スペーサの側面が正に帯電するか、負に帯電するかということは、先に説明したとおり、電子のエネルギー、入射角度に加え、スペーサの側面を構成する物質やスペーサの側面の状態によって決まる２次電子放出係数に大きく依存する。
【００６５】
ここで、平面型表示装置にあっては、スペーサの側面における帯電は、上記の
（Ｂ）後方散乱電子
（Ｅ）ホッピング電子
（Ｆ）２次ホッピング電子
に主に起因している。そして、これらの電子のエネルギー帯は、主に、数百ｅＶ〜数キロｅＶであり、この領域においては、殆どの材料の２次電子放出係数が１以上であるので、殆どの場合、スペーサの側面は正に帯電する。
【００６６】
そして、スペーサの側面における正の電荷は、スペーサそれ自体（あるいは帯電防止膜）を通じて、低電位であるカソードパネル側に流れる。この際、スペーサとカソードパネルとの間の接触抵抗が高いと、スペーサの側面（あるいは帯電防止膜）にたまった正電荷が逃げ難くなる。一方、特許第３４６６９８１号に開示されているように、スペーサとアノード電極との間の接触抵抗が低いと、アノードパネルから正電荷がスペーサの側面に流入し易くなるし、スペーサから電子がアノードパネル側に流れ出し易くなると考えられ、その結果、スペーサの側面（あるいは帯電防止膜）において一層、正電荷がたまり易いと考えられる。
【００６７】
本発明の平面型表示装置にあっては、カソードパネルと接触するスペーサの部分に導電体層が形成されているので、スペーサの側面（あるいは帯電防止膜）における正の電荷は、スペーサそれ自体（あるいは帯電防止膜）を通じて、低電位であるカソードパネル側に容易に流れる。一方、スペーサとアノードパネルとの間には高抵抗体層が設けられているので、アノードパネルから正電荷がスペーサの側面に流入し難いし、スペーサから電子がアノードパネル側に流れ出し難い。それ故、スペーサの側面（あるいは帯電防止膜）における正の電荷が増加することを抑制することができ、あるいは又、スペーサの側面（あるいは帯電防止膜）における正の電荷の減少を図ることができる。そして、以上の結果として、スペーサの近傍において、平行な電界が曲げられ、電子ビーム軌道が湾曲するといった現象の発生を、効果的に抑制することができる。
【００６８】
また、帯電防止膜における帯電は、帯電防止膜の変質の経時的な変化を生じさせ、帯電防止膜が低抵抗化し、電界が歪み、電子ビーム軌道が湾曲するといった問題を生じさせ、その結果、平面型表示装置の長期間に亙る信頼性の低下を招く虞があるが、本発明の平面型表示装置にあっては、このような問題が生じ難く、平面型表示装置の信頼性の低下を防止することもできる。更には、スペーサの側面における帯電に起因した沿面放電の発生を抑制することができる。
【００６９】
そして、以上の結果として、高い画像表示品質を有し、より高電流、高圧に耐えることができ、長期に亙る信頼性に優れた、長寿命の平面型表示装置を提供することができる。しかも、電子ビーム軌道が湾曲するといった現象の発生を効果的に抑制することができるので、高いエミッション電流での動作が可能となり、高輝度の平面型表示装置の実現も可能となる。
【００７０】
尚、スペーサとアノードパネルとの間を絶縁してしまうと、スペーサ全体が、スペーサがカソードパネルと接触する領域における電位と等電位（例えば、０ボルト）となってしまい、アノードパネルとスペーサとの間の単位距離当たりの電位差が極端に大きくなる結果、アノードパネルとスペーサとの間で放電が生じてしまう。
【発明を実施するための最良の形態】
【００７１】
以下、図面を参照して、実施例に基づき本発明を説明する。
【実施例１】
【００７２】
実施例１は、本発明の平面型表示装置に関する。
【００７３】
ここで、実施例１あるいは後述する実施例２〜実施例４（以下、実施例１等と呼ぶ場合がある）の平面型表示装置は、より具体的には、冷陰極電界電子放出表示装置（以下、表示装置と略称する）から成る。実施例１等の表示装置におけるスピント型冷陰極電界電子放出素子（以下、電界放出素子と呼ぶ）の模式的な一部断面図は図９に示したと同様であり、扁平型電界放出素子の模式的な一部断面図は図１０に示したと同様である。また、カソードパネルＣＰ及びアノードパネルＡＰを分解したときのカソードパネルＣＰとアノードパネルＡＰの一部分の模式的な分解斜視図は、図１１に示したと同様である。
【００７４】
更には、実施例１におけるスペーサ近傍の拡大した模式的な一部端面図（但し、分解図）を図１に示す。
【００７５】
実施例１等の表示装置は、複数の電子放出領域ＥＡが設けられたカソードパネルＣＰと、蛍光体層２２及びアノード電極２４が設けられたアノードパネルＡＰとが、それらの周縁部で接合され、カソードパネルＣＰとアノードパネルＡＰとによって挟まれた空間が真空となっており、カソードパネルＣＰとアノードパネルＡＰとの間には、側面に帯電防止膜４３が形成されたスペーサ４０が、複数、配置されている。
【００７６】
実施例１等において、電子放出領域ＥＡを構成する電界放出素子は、例えば、スピント型電界放出素子から構成されている。スピント型電界放出素子は、図１あるいは図９に示すように、
（ａ）支持体１０に形成されたカソード電極１１、
（ｂ）支持体１０及びカソード電極１１上に形成された絶縁層１２、
（ｃ）絶縁層１２上に形成されたゲート電極１３、
（ｄ）ゲート電極１３及び絶縁層１２に設けられた開口部１４（ゲート電極１３に設けられた第１開口部１４Ａ、及び、絶縁層１２に設けられた第２開口部１４Ｂ）、並びに、
（ｅ）開口部１４の底部に位置するカソード電極１１上に形成された円錐形の電子放出部１５、
から構成されている。
【００７７】
あるいは又、実施例１等にあっては、電界放出素子は、例えば扁平型電界放出素子から構成されている。扁平型電界放出素子は、図１０に示すように、
（ａ）支持体１０上に形成されたカソード電極１１、
（ｂ）支持体１０及びカソード電極１１上に形成された絶縁層１２、
（ｃ）絶縁層１２上に形成されたゲート電極１３、
（ｄ）ゲート電極１３及び絶縁層１２に設けられた開口部１４（ゲート電極１３に設けられた第１開口部１４Ａ、及び、絶縁層１２に設けられた第２開口部１４Ｂ）、並びに、
（ｅ）開口部１４の底部に位置するカソード電極１１上に形成された電子放出部１５Ａ、
から構成されている。尚、電子放出部１５Ａは、例えば、マトリックスに一部分が埋め込まれた多数のカーボン・ナノチューブから構成されている。
【００７８】
更には、絶縁層１２及びゲート電極１３には層間絶縁層１６が形成され、その上に、厚さ０．４μｍのアルミニウムから成る収束電極１７がＤＣスパッタリング法に基づき設けられている。収束電極１７は、複数の電界放出素子に共通の収束効果を及ぼすことができる。層間絶縁層１６には、第１開口部１４Ａに連通した第３開口部１４Ｃが設けられている。カソードパネルＣＰの無効領域には、真空排気用の貫通孔（図示せず）が設けられており、この貫通孔には、真空排気後に封じ切られるチップ管とも呼ばれる排気管（図示せず）が取り付けられている。
【００７９】
実施例１等におけるカソードパネルＣＰにあっては、カソード電極１１は、第１の方向（Ｙ方向）に延びる帯状であり、ゲート電極１３は、第１の方向とは異なる第２の方向（Ｘ方向）に延びる帯状である。カソード電極１１とゲート電極１３とは、これらの両電極１１，１３の射影像が互いに直交する方向に各々帯状に形成されている。帯状のカソード電極１１と帯状のゲート電極１３とが重複する重複領域が、電子放出領域ＥＡである。１サブピクセルに相当する電子放出領域ＥＡには、複数の電界放出素子が設けられており、１サブピクセルに相当する電子放出領域ＥＡが、カソードパネルＣＰの有効領域内に、２次元マトリクス状に配列されている。
【００８０】
実施例１等において、アノードパネルＡＰは、基板２０、並びに、この基板２０上に形成された蛍光体層２２（カラー表示の場合、赤色発光蛍光体層２２Ｒ、緑色発光蛍光体層２２Ｇ、青色発光蛍光体層２２Ｂ）、及び、蛍光体層２２を覆うアノード電極２４から構成されている。即ち、アノードパネルＡＰは、より具体的には、基板２０、基板２０上に形成された隔壁２１と隔壁２１との間の基板２０上に形成され、多数の蛍光体粒子から成る蛍光体層２２（赤色発光蛍光体層２２Ｒ、緑色発光蛍光体層２２Ｇ、青色発光蛍光体層２２Ｂ）、及び、蛍光体層２２上に形成されたアノード電極２４を備えている。アノード電極２４は、厚さ約０．３μｍのアルミニウム（Ａｌ）から成り、有効領域を覆う薄い１枚のシート状であり、隔壁２１及び蛍光体層２２を覆う状態で設けられている。蛍光体層２２と蛍光体層２２との間であって、隔壁２１と基板２０との間には、表示画像の色濁り、光学的クロストークの発生を防止するために、光吸収層（ブラックマトリックス）２３が形成されている。そして、カソードパネルＣＰとアノードパネルＡＰとによって挟まれた空間は真空（圧力：例えば１０-3Ｐａ以下）とされている。
【００８１】
隔壁２１とスペーサ４０と蛍光体層２２の配置状態の一例を模式的に図１２〜図１７に示す。尚、図９あるいは図１０に示した表示装置における蛍光体層等の配列を、図１３あるいは図１５に示す構成としている。また、図１２〜図１７においてはアノード電極の図示を省略している。隔壁２１の平面形状としては、格子形状（井桁形状）、即ち、１サブピクセルに相当する、例えば平面形状が略矩形の蛍光体層２２の四方を取り囲む形状（図１２、図１３、図１４、図１５参照）、あるいは、略矩形の（あるいは帯状の）蛍光体層２２の対向する二辺と平行に延びる帯状形状を挙げることができる（図１６及び図１７参照）。尚、図１６に示す蛍光体層２２にあっては、蛍光体層２２Ｒ，２２Ｇ，２２Ｂを、図１６の上下方向に延びる帯状とすることもできる。隔壁２１の一部は、スペーサ４０を保持するためのスペーサ保持部２５としても機能する。
【００８２】
１サブピクセルは、カソードパネル側の電子放出領域ＥＡと、これらの電界放出素子の一群に対面したアノードパネル側の蛍光体層２２とによって構成されている。有効領域には、画素（ピクセル）が、例えば数十万〜数百万個ものオーダーにて配列されている。尚、カラー表示の表示装置においては、１画素（１ピクセル）は、赤色発光サブピクセル、緑色発光サブピクセル、及び、青色発光サブピクセルの組から構成されている。
【００８３】
実施例１等において、カソード電極１１はカソード電極制御回路３１に接続され、ゲート電極１３はゲート電極制御回路３２に接続され、収束電極１７は収束電極制御回路（図示せず）に接続され、アノード電極２４はアノード電極制御回路３３に接続されている。これらの制御回路は周知の回路から構成することができる。表示装置の実動作時、アノード電極制御回路３３からアノード電極２４に印加されるアノード電圧ＶAは、通常、一定であり、例えば、５キロボルト〜１５キロボルト、具体的には、例えば、９キロボルト（例えば、ｄ0＝２．０ｍｍ）とすることができる。一方、表示装置の実動作時、カソード電極１１に印加する電圧ＶC及びゲート電極１３に印加する電圧ＶGに関しては、
（１）カソード電極１１に印加する電圧ＶCを一定とし、ゲート電極１３に印加する電圧ＶGを変化させる方式
（２）カソード電極１１に印加する電圧ＶCを変化させ、ゲート電極１３に印加する電圧ＶGを一定とする方式
（３）カソード電極１１に印加する電圧ＶCを変化させ、且つ、ゲート電極１３に印加する電圧ＶGも変化させる方式
のいずれを採用してもよい。
【００８４】
表示装置の実動作時、カソード電極１１には相対的に負電圧（ＶC）がカソード電極制御回路３１から印加され、ゲート電極１３には相対的に正電圧（ＶG）がゲート電極制御回路３２から印加され、収束電極１７には収束電極制御回路から例えば０ボルトが印加され、アノード電極２４にはゲート電極１３よりも更に高い正電圧（アノード電圧ＶA）がアノード電極制御回路３３から印加される。係る表示装置において表示を行う場合、例えば、カソード電極１１にカソード電極制御回路３１から走査信号を入力し、ゲート電極１３にゲート電極制御回路３２からビデオ信号を入力する。尚、カソード電極１１にカソード電極制御回路３１からビデオ信号を入力し、ゲート電極１３にゲート電極制御回路３２から走査信号を入力してもよい。カソード電極１１とゲート電極１３との間に電圧を印加した際に生ずる電界により、量子トンネル効果に基づき電子放出部１５，１５Ａから電子が放出され、この電子がアノード電極２４に引き付けられ、アノード電極２４を通過して蛍光体層２２に衝突する。その結果、蛍光体層２２が励起されて発光し、所望の画像を得ることができる。つまり、この表示装置の動作は、基本的に、ゲート電極１３に印加される電圧ＶG、及びカソード電極１１に印加される電圧ＶCによって制御される。
【００８５】
実施例１等にあっては、スペーサ４０とアノードパネルＡＰとの間には高抵抗体層が設けられ、カソードパネルＣＰ（より具体的には、収束電極１７）と接触するスペーサ４０の部分には導電体層４２が形成されている。
【００８６】
ここで、実施例１において、高抵抗体層４１は、アノード電極２４と接触するスペーサ４０の部分に（より具体的には、アノード電極２４と接触するスペーサ４０の頂面から側面上部にかけて）、形成されている。そして、実施例１にあっては、高抵抗体層４１の面積抵抗値は、１×１０-2Ω・ｍ2乃至１×１０5Ω・ｍ2である。
【００８７】
より具体的には、実施例１にあっては、あるいは、後述する実施例２〜実施例４にあっては、スペーサ４０はアルミナ（Ａｌ2Ｏ3，純度９９．８％）から作製されており、スペーサ４０の熱膨張係数や抵抗率を所望の値に制御するために添加剤として二酸化チタン（ＴｉＯ2）がアルミナに添加されている。ここで、スペーサ４０の頂面と底面との間の抵抗値は、約１×１０10Ω（約１０ＧΩ，比抵抗値では約６×１０7Ω・ｍ）であった。スペーサ４０の頂面及び底面の面積を約１．１×１０-5ｍ2とした。また、厚さ０．２μｍの白金（Ｐｔ）から成る導電体層４２が、ＤＣスパッタリング法に基づき、カソードパネルＣＰ（より具体的には、収束電極１７）と接触するスペーサ４０の部分、より具体的には、スペーサ４０の底面から側面下部にかけて形成されている。スペーサ４０の軸線に垂直な仮想平面で導電体層４２を切断したときの導電体層４２の断面形状は、「コ」の字型である。導電体層４２の面積抵抗値は、１×１０-3Ω・ｍ2以下、より具体的には、約１×１０-4Ω・ｍ2であった。更には、スペーサ４０の側面には、ＲＦスパッタリング法に基づき、厚さ４ｎｍの酸化クロム（ＣｒＯx）から成る帯電防止膜４３が形成されている。酸化クロムは、２次電子放出係数が比較的小さく、スペーサ４０が正に帯電するような条件下では、帯電防止膜として非常に好ましい材料である。
【００８８】
実施例１において、アノード電極２４と接触するスペーサ４０の頂面から側面上部にかけて形成された高抵抗体層４１は、厚さ０．２μｍのＳｉＣ膜から成り、ＲＦスパッタリング法にて形成されている。ここで、スペーサ４０の軸線に垂直な仮想平面で高抵抗体層４１を切断したときの高抵抗体層４１の断面形状も、「コ」の字型である。そして、高抵抗体層４１の接触抵抗値は約０．３３×１０9Ωであり、高抵抗体層４１の面積抵抗値は約３．８×１０4Ω・ｍ2であった。尚、測定時の印加電圧を１キロボルトとしている。
【００８９】
以下、実施例１の表示装置の組立方法を説明する。
【００９０】
［工程−１００］
電子を放出する電子放出領域を構成する電界放出素子（スピント型電界放出素子や扁平型電界放出素子から成る）が支持体１０に複数、形成されて成るカソードパネルＣＰと、電子放出領域から放出された電子が衝突する蛍光体層２２及びアノード電極２４が基板２０に形成されて成るアノードパネルＡＰとを準備する。また、上述したスペーサ４０を準備しておく。
【００９１】
［工程−１１０］
そして、表示装置の組み立てを行う。具体的には、アノード電極２４とスペーサ４０を構成する高抵抗体層４１とが接するように、アノードパネルＡＰの有効領域に設けられたスペーサ保持部２５にスペーサ４０を取り付け、アノードパネルＡＰの無効領域に枠体２６を配置して、蛍光体層２２と電子放出領域ＥＡとが対向するようにアノードパネルＡＰとカソードパネルＣＰとを組み立てる。この状態にあっては、スペーサ４０を構成する導電体層４２と収束電極１７とが接している。また、枠体２６の頂面及び底面にはフリットガラスが塗布され、このフリットガラスは、３５０゜Ｃで２０分、仮焼成されている。
【００９２】
［工程−１２０］
その後、組立体全体を焼成炉内に搬入し、焼成炉内で加熱処理を施すことで、フリットガラスを、約４００゜Ｃの温度にて約３０分間、本焼成する。焼成時の雰囲気の圧力は常圧／減圧のいずれであってもよく、また、雰囲気を構成する気体は、大気であっても、あるいは窒素ガスや周期律表０族に属するガス（例えばＡｒガス）を含む不活性ガスであってもよい。
【００９３】
［工程−１３０］
その後、組立体全体を焼成炉から搬出し、カソードパネルＣＰとアノードパネルＡＰと枠体２６とによって囲まれた空間を、貫通孔（図示せず）及び排気管（図示せず）を通じて排気し、空間の圧力が１０-4Ｐａ程度に達した時点で排気管を加熱溶融により封じ切る。尚、封じ切りを行う前に、表示装置全体を一旦加熱してから降温させると、空間に残留ガスを放出させることができ、この残留ガスを排気により空間外へ除去することができるので、好適である。このようにして、カソードパネルＣＰとアノードパネルＡＰと枠体２６とによって囲まれた空間を真空にすることができる。その後、必要な外部回路との配線接続を行い、実施例１の表示装置を完成させる。尚、カソードパネルＣＰとアノードパネルＡＰとを、それらの周縁部において枠体２６を介して接合する際の雰囲気を高真空雰囲気とすれば、カソードパネルＣＰとアノードパネルＡＰとの接合と同時に、空間を真空にすることができる。
【００９４】
比較のために、アノード電極２４と接触するスペーサ４０の頂面から側面上部にかけて、高抵抗体層４１を形成する代わりに、厚さ０．２μｍの白金（Ｐｔ）から成る導電体層がＤＣスパッタリング法に基づき形成されたスペーサを作製し、このスペーサを用いて表示装置を組み立てた。この表示装置を比較例の表示装置と呼ぶ。この導電体層の面積抵抗値は、１×１０-3Ω・ｍ2以下、より具体的には、約１×１０-4Ω・ｍ2であった。
【００９５】
ところで、種々の試験によれば、電子ビームの軌道に生じたずれ量（第１の方向に沿ったずれ量及び第２の方向に沿ったずれ量のそれぞれ）が±５μｍ以内であれば、問題が生じないことが判明している。即ち、スペーサ４０によって形成される電界に起因して第１の方向に沿ってスペーサ４０に隣接した電子放出領域ＥＡから放出された電子ビームの軌道ずれ量（第１の方向に沿ったずれ量及び第２の方向に沿ったずれ量のそれぞれ）が±５μｍ以下であれば、形成される画像がスペーサ４０の近傍で歪んだり、画像形成に深刻な影響が及ぼされたりすることがなく、また、スペーサ４０が視認されることもない。
【００９６】
実施例１の表示装置及び比較例の表示装置において、スペーサの側面の初期の帯電状態を評価した結果を、図２の（Ａ）に示す。ここで、図２の（Ａ）の縦軸は、スペーサに隣接した電子放出領域ＥＡから放出された電子ビームの軌道に生じた第１の方向に沿ったずれ量（単位：μｍ）であり、横軸はエミッション電流（単位：ｍＡ）である。ここで、ずれ量の値がプラスの場合、電子ビームがスペーサに近づく方向に曲がっていることを示す。図２の（Ｂ）においても同様である。ずれ量の測定は、スペーサに隣接した電子放出領域ＥＡから電子ビームを放出させ、蛍光体層を光らせた状態の写真を撮影し、画像処理を行うことで輝度重心を求め、本体、電子ビームが衝突すべき表示装置の位置から輝度重心までの距離を求め、この距離をずれ量とした。
【００９７】
比較例の表示装置（図２の（Ａ）では、黒四角の印で示す）にあっては、エミッション電流の値が大きくなるに従い、ずれ量が大きくなる。そして、このことは、エミッション電流の値が大きくなるに従い、スペーサにたまる正の電荷が多くなることを示している。一方、実施例１の表示装置（図２の（Ａ）では、黒三角の印で示す）にあっては、エミッション電流の値が大きくなっても、ずれ量は、比較例の表示装置よりも極めて小さい。このことは、実施例１の表示装置にあっては、エミッション電流の値が大きくなっても、スペーサにたまる正の電荷は左程多くはならないことを示している。尚、比較例の表示装置にあっては、エミッション電流の値が大きくなるに従い、スペーサが視認されてしまったが、実施例１の表示装置にあっては、エミッション電流の値が大きくなっても、スペーサが視認されることはなかった。
【００９８】
経時的に、電子ビームの軌道に生じたずれ量がどの程度変化するかを評価した結果を、図２の（Ｂ）に示す。ここで、図２の（Ｂ）の縦軸は、スペーサに隣接した電子放出領域ＥＡから放出された電子ビームの軌道に生じた第１の方向に沿ったずれ量（単位：μｍ）であり、横軸は経過時間（単位：任意）である。尚、初期のずれ量の値を基準としている（即ち、０μｍとしている）。また、表示装置にあっては実動作させている。比較例の表示装置にあっては、スペーサにたまる正の電荷が多く、その結果、表示装置を長時間、実動作させると、帯電防止膜の変質（低抵抗化）が生じる結果、電界が歪み、電子ビーム軌道が湾曲するため、比較的、短時間の実動作において、ずれ量が大きくなっている。一方、実施例１の表示装置にあっては、スペーサにたまる正の電荷が少なく、表示装置を長時間、実動作させても、帯電防止膜の変質（低抵抗化）が生じ難い結果、電界が歪み、電子ビーム軌道が湾曲するといった現象が生じ難く、長時間の実動作においても、ずれ量は極めて小さい。
【００９９】
以上の図２の（Ａ）及び図２の（Ｂ）に示した結果から、実施例１の表示装置は、初期にあっても、また、長期間の実動作にあっても、高い表示品質を維持することができることが判明した。
【実施例２】
【０１００】
実施例２は、実施例１の変形である。図３にスペーサ近傍の拡大した模式的な一部端面図（但し、分解図）を示すように、実施例２にあっては、高抵抗体層５１は、スペーサ４０が接触するアノードパネルＡＰの部分に形成されている。具体的には、スペーサ４０が接触するアノード電極２４の部分（より具体的には、スペーサ保持部２５の底部、側部及び頂部に位置するアノード電極２４の部分）に形成された高抵抗体層５１は、厚さ０．２μｍのＳｉＣ膜から成り、ＲＦスパッタリング法にて形成されている。ここで、高抵抗体層５１とスペーサ４０の接触抵抗値は約０．３３×１０9Ωであり、高抵抗体層５１の面積抵抗値は約０．３３×１０4Ω・ｍ2であった。尚、測定時の印加電圧を１キロボルトとしている。
【０１０１】
以上の点を除き、実施例２の表示装置の構成、構造、組立方法は、実施例１の表示装置の構成、構造、組立方法と同様とすることができるので、詳細な説明は省略する。
【実施例３】
【０１０２】
実施例３も、実施例１の変形である。図４にスペーサ近傍の拡大した模式的な一部端面図（但し、分解図）を示す。実施例３では、高抵抗体層５１は、アノードパネルを構成する基板の一部分の上に形成されている。
【０１０３】
より具体的には、実施例３の平面型表示装置にあっては、アノード電極２４は、複数のアノード電極ユニット２４Ａから構成されている。高抵抗体層５１は、アノード電極ユニット２４Ａにまで延在する。そして、アノード電極ユニット２４Ａとアノード電極ユニット２４Ａとは高抵抗体層５１によって電気的に接続されている。
【０１０４】
図５は、実施例３の平面型表示装置を構成するアノードパネルＡＰにおけるアノード電極ユニット２４Ａ、高抵抗体層５１、隔壁２１、スペーサ保持部２５、スペーサ４０及び蛍光体層２２（２２Ｒ，２２Ｇ，２２Ｂ）の配置を模式的に示す配置図である。尚、便宜のため、図５においてはスペーサの一部を切り欠いた状態とした。図５に示すように、実施例３の平面型表示装置にあっては、アノード電極ユニット２４Ａは、１画素に相当する領域（より具体的には、一組の蛍光体層２２Ｒ，２２Ｇ，２２Ｂの領域）毎に分割されているが、これに限るものではない。
【０１０５】
実施例１において説明したと同様に、アノード電極ユニット２４Ａは、厚さ約０．３μｍのアルミニウム（Ａｌ）から成り、公知のパターニング技術により１画素に相当する領域毎に分割されている。そして、アノード電極ユニット２４Ａとアノード電極ユニット２４Ａとの間の隙間には高抵抗体層５１が形成されている。より具体的には、図４に示すように、高抵抗体層５１は、隣接するアノード電極ユニット２４Ａ間を跨るように形成されている。尚、図４における高抵抗体層５１は、実施例２について図３を参照して説明したものと同一の構成であるので、説明は省略する。
【０１０６】
以上の点を除き、実施例３の表示装置の構成、構造、組立方法は、実施例１の表示装置の構成、構造、組立方法と同様とすることができる。
【０１０７】
図４及び図５に示すように、実施例３の平面型表示装置にあっては、スペーサ４０は、高抵抗体層５１と接触している。スペーサ４０は誘電体であるため、スペーサ４０の近傍のアノード電極ユニット２４Ａとカソード電極１１等との間の静電容量は大きくなり、火花放電の防止効果が低減してしまう。上述した構成にあっては、スペーサ４０は高抵抗体層５１と接触している。スペーサが高抵抗体層５１上に接触することにより、放電電流を抑制することができるので、静電容量の増加による火花放電の防止効果の低減を補填することができる。尚、図４において帯電防止膜４３が高抵抗体材料から成る場合には、帯電防止膜４３をスペーサ４０のアノードパネル側頂面にも回り込むように形成してもよい。
【０１０８】
尚、図６にスペーサ近傍の拡大した模式的な一部端面図（但し、分解図）を示すように、実施例３の変形例として、必要な場合には、高抵抗体層５１と接触するスペーサの部分（例えば、該抵抗体層と接触するスペーサの頂面から側面上部に亘る部分）に、第２の高抵抗体層４１を設けてもよい。尚、図６における第２の高抵抗体層４１は、実施例１について図１を参照して説明した高抵抗体層４１と同様の構成であるので、説明は省略する。
【実施例４】
【０１０９】
実施例４も、実施例１の変形である。図７にスペーサ近傍の拡大した模式的な一部端面図（但し、分解図）を示すように、実施例４にあっては、高抵抗体層は、スペーサ４０の頂面とアノード電極２４とによって挟まれた高抵抗体部材６１から成る。より具体的には、薄い板状の高抵抗体部材６１は、厚さ数十μｍの高抵抗フリットガラスから成る。ここで、高抵抗体部材６１の接触抵抗値は約０．３３×１０9Ωであり、高抵抗体部材６１の面積抵抗値は約０．３３×１０4Ω・ｍ2であった。尚、高抵抗体部材６１の接触抵抗値あるいは面積抵抗値とは、高抵抗体部材６１を介したアノード電極２４とスペーサ４０との間の接触抵抗値あるいは面積抵抗値を意味する。また、測定時の印加電圧を１キロボルトとしている。
【０１１０】
以上の点を除き、実施例４の表示装置の構成、構造、組立方法は、実施例１の表示装置の構成、構造、組立方法と同様とすることができるので、詳細な説明は省略する。
【０１１１】
以上、本発明を好ましい実施例に基づき説明したが、本発明はこれらの実施例に限定されるものではない。実施例にて説明した平面型表示装置、カソードパネルやアノードパネル、冷陰極電界電子放出表示装置や冷陰極電界電子放出素子の構成、構造は例示であり、適宜変更することができるし、冷陰極電界電子放出表示装置の組立方法も例示であり、適宜変更することができる。更には、冷陰極電界電子放出表示装置の製造において使用した各種材料も例示であり、適宜変更することができる。表示装置においては、専らカラー表示を例にとり説明したが、単色表示とすることもできる。場合によっては、収束電極の形成は不要である。
【０１１２】
実施例にあっては、スペーサ４０の軸線に垂直な仮想平面で導電体層４２を切断したときの導電体層４２の断面形状を「コ」の字型としたが、これに限定されるものではなく、導電体層４２の断面形状を、本質的に、任意の形状（例えば、スペーサ４０の底面にのみ導電体層４２を形成する構成）とすることができる。
【０１１３】
また、実施例１にあっては、スペーサ４０の軸線に垂直な仮想平面で高抵抗体層４１を切断したときの高抵抗体層４１の断面形状を「コ」の字型としたが、これに限定されるものではなく、高抵抗体層４１の断面形状を、本質的に、任意の形状（例えば、スペーサ４０の頂面にのみ高抵抗体層４１を形成する構成）とすることができる。
【０１１４】
更には、実施例２にあっては、高抵抗体層５１を、スペーサ保持部２５の底部、側部及び頂部に位置するアノード電極２４の部分に形成したが、これに限定されるものではなく、例えば、スペーサ保持部２５の底部のみ、スペーサ保持部２５の側部のみ、スペーサ保持部２５の底部及び側部のみに形成してもよいし、スペーサ４０の取り付け部位によっては、平坦なアノード電極２４上に形成してもよい。
【０１１５】
また、実施例４にあっては、高抵抗体部材６１を平板状としたが、これに限定されるものではなく、高抵抗体部材６１の形状は、本質的に、任意の形状とすることができ、例えば、スペーサ４０の軸線に垂直な仮想平面で高抵抗体部材６１を切断したときの断面形状を「コ」の字型とした、キャップ状部材とすることができる。
【０１１６】
実施例にあっては、スペーサの形状を細長い板状としたが、スペーサの形状はこのような形状に限定されない。図８の（Ａ）の概念的な部分的平面図に示すように、十字型のスペーサ４０Ａと板状のスペーサ４０を組合せてもよいし、図８の（Ｂ）の概念的な部分的平面図に示すように、十字型のスペーサ４０Ａのみを用いることもできる。尚、十字型のスペーサ４０Ａの基本的な構成、構造は、実施例１〜実施例４において説明した細長い板状の構成、構造と同様とすればよい。
【０１１７】
電界放出素子においては、専ら１つの開口部に１つの電子放出部が対応する形態を説明したが、電界放出素子の構造に依っては、１つの開口部に複数の電子放出部が対応した形態、あるいは、複数の開口部に１つの電子放出部が対応する形態とすることもできる。あるいは又、ゲート電極に複数の第１開口部を設け、絶縁層に係る複数の第１開口部に連通した第２開口部を設け、１又は複数の電子放出部を設ける形態とすることもできる。
【０１１８】
表面伝導型電子放出素子と通称される電子放出素子から電子放出領域を構成することもできる。この表面伝導型電子放出素子は、例えばガラスから成る支持体上に酸化錫（ＳｎＯ2）、金（Ａｕ）、酸化インジウム（Ｉｎ2Ｏ3）／酸化錫（ＳｎＯ2）、カーボン、酸化パラジウム（ＰｄＯ）等の導電材料から成り、微小面積を有し、所定の間隔（ギャップ）を開けて配された一対の電極がマトリクス状に形成されて成る。それぞれの電極の上には炭素薄膜が形成されている。そして、一対の電極の内の一方の電極に行方向配線が接続され、一対の電極の内の他方の電極に列方向配線が接続された構成を有する。一対の電極に電圧を印加することによって、ギャップを挟んで向かい合った炭素薄膜に電界が加わり、炭素薄膜から電子が放出される。係る電子をアノードパネル上の蛍光体層に衝突させることによって、蛍光体層が励起されて発光し、所望の画像を得ることができる。あるいは又、金属／絶縁膜／金属型素子から電子放出領域を構成することもできる。
【図面の簡単な説明】
【０１１９】
【図１】図１は、実施例１の平面型表示装置におけるスペーサ近傍の拡大した模式的な一部端面図（但し、分解図）である。
【図２】図２の（Ａ）は、実施例１の表示装置及び比較例の表示装置において、スペーサの側面の初期の帯電状態を評価した結果を示すグラフであり、図２の（Ｂ）は、経時的に、電子ビームの軌道に生じたずれ量がどの程度変化するかを評価した結果を示すグラフである。
【図３】図３は、実施例２の平面型表示装置におけるスペーサ近傍の拡大した模式的な一部端面図（但し、分解図）である。
【図４】図４は、実施例３の平面型表示装置におけるスペーサ近傍の拡大した模式的な一部端面図（但し、分解図）である。
【図５】図５は、実施例３の平面型表示装置を構成するアノードパネルにおけるアノード電極ユニット、高抵抗体層、隔壁、スペーサ保持部、スペーサ及び蛍光体層の配置を模式的に示す配置図である。
【図６】図６は、実施例３の平面型表示装置の変形例におけるスペーサ近傍の拡大した模式的な一部端面図（但し、分解図）である。
【図７】図７は、実施例４の平面型表示装置におけるスペーサ近傍の拡大した模式的な一部端面図（但し、分解図）である。
【図８】図８の（Ａ）及び（Ｂ）は、スペーサの形状の変形例を示す概念的な部分的平面図である。
【図９】図９は、スピント型冷陰極電界電子放出素子を有する冷陰極電界電子放出表示装置から成る平面型表示装置の概念的な一部端面図である。
【図１０】図１０は、扁平型冷陰極電界電子放出素子を有する冷陰極電界電子放出表示装置から成る平面型表示装置の概念的な一部端面図である。
【図１１】図１１は、冷陰極電界電子放出表示装置におけるカソードパネルとアノードパネルの一部分の模式的な分解斜視図である。
【図１２】図１２は、平面型表示装置を構成するアノードパネルにおける隔壁、スペーサ及び蛍光体層の配置を模式的に示す配置図である。
【図１３】図１３は、平面型表示装置を構成するアノードパネルにおける隔壁、スペーサ及び蛍光体層の配置を模式的に示す配置図である。
【図１４】図１４は、平面型表示装置を構成するアノードパネルにおける隔壁、スペーサ及び蛍光体層の配置を模式的に示す配置図である。
【図１５】図１５は、平面型表示装置を構成するアノードパネルにおける隔壁、スペーサ及び蛍光体層の配置を模式的に示す配置図である。
【図１６】図１６は、平面型表示装置を構成するアノードパネルにおける隔壁、スペーサ及び蛍光体層の配置を模式的に示す配置図である。
【図１７】図１７は、平面型表示装置を構成するアノードパネルにおける隔壁、スペーサ及び蛍光体層の配置を模式的に示す配置図である。
【図１８】図１８は、スペーサの近傍における電子ビームの軌道を模式的に示す図である。
【図１９】図１９は、スペーサの近傍における電子ビームの軌道を模式的に示す図である。
【図２０】図２０は、スペーサの近傍における電子ビームの軌道を模式的に示す図である。
【図２１】図２１は、電子ビームのエネルギーと全２次電子放出係数（ＴＳＥＥＹ）の関係を示すグラフである。
【図２２】図２２の（Ａ）及び（Ｂ）は、スペーサに衝突する電子のエネルギー分布、及び、スペーサに衝突する電子の角度分布を示すグラフである。
【符号の説明】
【０１２０】
ＣＰ・・・カソードパネル、ＡＰ・・・アノードパネル、ＥＡ・・・電子放出領域、１０・・・支持体、１１・・・カソード電極、１２・・・絶縁層、１３・・・ゲート電極、１４・・・開口部、１４Ａ・・・第１開口部、１４Ｂ・・・第２開口部、１４Ｃ・・・第３開口部、１５，１５Ａ・・・電子放出部、１６・・・層間絶縁層、１７・・・収束電極、２０・・・基板、２１・・・隔壁、２２，２２Ｒ，２２Ｇ，２２Ｂ・・・蛍光体層、２３・・・光吸収層（ブラックマトリックス）、２４・・・アノード電極、２４Ａ・・・アノード電極ユニット、２５・・・スペーサ保持部、２６・・・枠体、３１・・・カソード電極制御回路、３２・・・ゲート電極制御回路、３３・・・アノード電極制御回路、４０，４０Ａ・・・スペーサ、４１，５１・・・高抵抗体層、４２・・・導電体層、４３・・・帯電防止膜、６１・・・高抵抗体部材
【図１】
2007095649.tif 000003
【図２】
2007095649.tif 000004
【図３】
2007095649.tif 000005
【図４】
2007095649.tif 000006
【図５】
2007095649.tif 000007
【図６】
2007095649.tif 000008
【図７】
2007095649.tif 000009
【図８】
2007095649.tif 000010
【図９】
2007095649.tif 000011
【図１０】
2007095649.tif 000012
【図１１】
2007095649.tif 000013
【図１２】
2007095649.tif 000014
【図１３】
2007095649.tif 000015
【図１４】
2007095649.tif 000016
【図１５】
2007095649.tif 000017
【図１６】
2007095649.tif 000018
【図１７】
2007095649.tif 000019
【図１８】
2007095649.tif 000020
【図１９】
2007095649.tif 000021
【図２０】
2007095649.tif 000022
【図２１】
2007095649.tif 000023
【図２２】
2007095649.tif 000024